(57)【要約】【課題】本発明は、主にポリアミド系樹脂の補強に際し、親和性に優れ且つ取り扱い性が良好でドライブレンド時にも良好な集束性（バラけのない）を維持し、均一に分散する芳香族ポリアミド短繊維集束体を提供することにある。【解決手段】ポリウレタン樹脂とカチオン活性剤からなる繊維集束剤によって集束された芳香族ポリアミド短繊維集束体であって、下記要件を満足する芳香族ポリアミド短繊維集束体とする。ａ）該ポリウレタンの１００％モジュラスが０．１〜１０．０ＭＰａであること。ｂ）該ポリウレタン樹脂とカチオン活性剤からなる繊維集束剤固形分が、芳香族ポリアミド短繊維の全重量に対して１〜２０重量％付着され、その固形分配合比が、ポリウレタン／カチオン活性剤＝８５／１５〜９９／１であること。【選択図】なし【特許請求の範囲】
【請求項１】
ポリウレタン樹脂とカチオン活性剤からなる繊維集束剤によって複数本の短繊維が集束された芳香族ポリアミド短繊維集束体であって、下記要件を満足することを特徴とする芳香族ポリアミド短繊維集束体。
ａ）該ポリウレタンの１００％モジュラスが０．１〜１０．０ＭＰａであること。
ｂ）該ポリウレタン樹脂とカチオン活性剤からなる繊維集束剤固形分が、芳香族ポリアミド短繊維の全重量に対して１〜２０重量％付着され、その固形分配合比が、ポリウレタン／カチオン活性剤＝８５／１５〜９９／１であること。
【請求項２】
ポリウレタン樹脂の破断伸度が２００％以上である請求項１に記載の芳香族ポリアミド短繊維集束体。
【請求項３】
ポリウレタンが、分解温度が２７０℃以上、主鎖にエーテル結合を含むポリウレタン樹脂である請求項１〜２いずれかに記載の芳香族ポリアミド短繊維集束体。
【請求項４】
繊維長が０．５〜１２ｍｍである請求項１〜３いずれかに記載の芳香族ポリアミド短繊維集束体。
【請求項５】
該芳香族ポリアミド繊維が、パラ型芳香族ポリアミド繊維である請求項１〜４のいずれかに記載の芳香族ポリアミド短繊維集束体。
【請求項６】
芳香族ポリアミド短繊維集束体の切断断面端部の扁平率が１〜５である請求項１〜５のいずれか一項に記載の芳香族ポリアミド短繊維集束体。
【請求項７】
請求項１〜６のいずれかに記載の芳香族ポリアミド短繊維集束体を熱可塑性樹脂に配合、混練して得られる繊維強化熱可塑性樹脂組成物。
【請求項８】
熱可塑性樹脂がポリアミド樹脂である請求項７記載の繊維強化熱可塑性樹脂組成物。
【発明の詳細な説明】
【技術分野】
【０００１】
本発明は、熱可塑性樹脂、主にポリアミド系樹脂補強用の芳香族ポリアミド短繊維に関し、集束性に優れ、且つ機械的強度を向上させることが可能な芳香族ポリアミド短繊維集束体に関する。
【背景技術】
【０００２】
芳香族ポリアミド繊維は、高強度、高弾性率及び優れた耐熱性を有する有機高分子材料であることから、この耐熱性繊維を補強材として用いて、マトリックスを熱硬化性及び熱可塑性樹脂とした繊維強化複合材料が自動車、建築、土木、電気など種々の分野で使用され、その他の分野でもその活用が望まれている。
例えば、特開昭６０−２５５８４５号公報には芳香族ポリアミド繊維のチョップ繊維を補強材として用いる事が、また特開昭６１−１９７６５４号公報にはフィブリル化したアラミド繊維が補強材として用いる事が記載されている。
【０００３】
しかし、熱可塑性樹脂の補強材として用いられる従来の芳香族ポリアミド短繊維には以下のような問題がある。
一つは、繊維長が短く、軽いという短繊維の特性上飛散しやすく、この為ハンドリング時、例えば熱可塑性樹脂との配合等に際し、定量での混合を困難にする上、作業者の衛生上にも問題がある。
もう一つは、例えば熱可塑性樹脂と短繊維を予めタンブラー等で混合させる際、短繊維同士が絡み合い、均一な混合が困難となる上、更にはファイバーボールを形成する場合がある。
このような状態で押出成形を行うと、成形物中の繊維混合が不均一となる、繊維の分散が不十分になる等の問題が生じ、それにより繊維強化樹脂成形体の機械的物性は低下する。
【０００４】
このような問題を解決する為、特開平４−５０３７７号公報には、ピカット軟化点４０℃以上の炭素数２〜４のオレフィン系重合体で被覆された長さ０．１〜６ｍｍの熱可塑性樹脂補強用芳香族ポリアミド短繊維が記載されているが、本技術はポリエチレンやポリプロピレンなどのポリオレフィン樹脂との配合には適しているが、他の熱可塑性樹脂例えばポリアミド樹脂等との親和性に乏しく、又取扱性、特にタンブラー等での乾式混合時にはカット短繊維同士が帯電し易く樹脂中に均一に分散し難いとか、樹脂の熱溶融時に繊維が分散し易いという問題点があった。
【０００５】
アラミド短繊維の熱可塑性樹脂との親和性の向上させる剤としては、特開平１０−１６８７６０号公報には熱可塑性樹脂との接着性を向上させるためにポリウレタン樹脂でアラミド繊維表面を被覆することが開示されている。確かにポリウレタンで繊維表面を被覆することにより芳香族ポリアミド繊維はポリアミド樹脂との接着性は向上するものの、しかしながらポリウレタン樹脂を集束剤として繊維に付着後、特定長に切断する工程でせん断力により繊維がバラけて集束性不良となり、繊維同士が絡み合うなどのため均一に分散せず、繊維補強剤として熱可塑性樹脂に添加しても十分な補強効果は得られていなかった。
【０００６】
【特許文献１】特開昭６０−２５５８４５号公報
【特許文献２】特開昭６１−１９７６５４号公報
【特許文献３】特開平４−５０３７７号公報
【特許文献４】特開平１０−１６８７６０号公報
【発明の開示】
【発明が解決しようとする課題】
【０００７】
本発明は芳香族ポリアミド短繊維が有する前記問題点に鑑み、主にポリアミド系樹脂の補強に際し、親和性に優れ且つ取り扱い性が良好でドライブレンド時にも良好な集束性（バラけのない）を維持し、取り扱い時又熱可塑性樹脂中に均一に分散する芳香族ポリアミド短繊維集束体を提供することにある。
【課題を解決するための手段】
【０００８】
本発明者らは鋭意検討の結果、以下に記載の芳香族ポリアミド短繊維集束体を用いる事により、ポリアミド系樹脂補強に際して芳香族ポリアミド短繊維が有する前記問題を解決し、本発明に至った。すなわち本発明によれば、
ポリウレタン樹脂とカチオン活性剤からなる繊維集束剤によって集束された芳香族ポリアミド短繊維集束体であって、下記要件を満足することを特徴とする芳香族ポリアミド短繊維集束体。
ａ）該ポリウレタンの１００％モジュラスが０．１〜１０．０ＭＰａであること。
ｂ）該ポリウレタン樹脂とカチオン活性剤からなる繊維集束剤固形分が、芳香族ポリアミド短繊維の全重量に対して１〜２０重量％付着され、その固形分配合比が、ポリウレタン／カチオン活性剤＝８５／１５〜９９／１であること。
【０００９】
更にポリウレタンの破断伸度が２００％以上、分解温度２７０℃以上、エーテル結合を有するソフトセグメントからなるポリウレタンであることが好ましい。
さらに本発明の芳香族ポリアミド短繊維集束体を熱可塑性樹脂（好ましくはポリアミド樹脂）に配合、混練して得られる繊維強化熱可塑性樹脂組成物。
が提供される。
【発明の効果】
【００１０】
本発明の芳香族ポリアミド短繊維集束体を用いることにより、強固な集束性と帯電防止性を合わせ持つ為取扱性に優れ、ドライブレンド時にも良好な集束性を維持し、更に混練・成形時には均一に繊維が分散される事から、ポリアミド樹脂の機械的強度を向上させる事が可能となる。
【発明を実施するための最良の形態】
【００１１】
以下、本発明の実施の形態について詳細に説明する。
本発明で用いる芳香族ポリアミド繊維とは、ポリアミドを構成する繰返し単位の８０モル％以上好ましくは９０モル％以上が、芳香族ホモポリアミド、または、芳香族コポリアミドからなる繊維である。ここで繊維となる芳香族基は同一、または、相異なる芳香族基からなるものでも構わない。また、芳香族基の水素原子は、ハロゲン原子、低級アルキル基、フェニル基で置換されていても良い。
【００１２】
このような芳香族ポリアミド繊維の製造方法や繊維特性については、従来公知の、例えば、特開昭４９−１００３２２号公報、特開昭４７−１０８６３号公報、特開昭５８−１４４１５２号公報、特開平４−６５５１３号公報などに記載されているものが使用できる。
【００１３】
また、該芳香族ポリアミド繊維の中でもパラ型芳香族ポリアミド繊維であることが、耐熱性及び強度に優れているので好ましい。パラ型芳香族ポリアミド繊維は前記芳香族ポリアミドの延鎖結合が共軸または平行で、かつ、反対方向に向いているポリアミドからなる繊維である。
【００１４】
具体的には、ポリパラフェニレンテレフタルアミド繊維（例えば、テイジンアラミドＢ．Ｖ．製、「トワロン」）や、共重合型の芳香族ポリアミド繊維であるコポリパラフェニレン・３，４’−オキシジフェニレン・テレフタルアミド繊維（例えば、帝人テクノプロダクツ（株）製、「テクノーラ」）等が例示され、特に共重合型である後者は、複合材料とした時の機械的強度、特に衝撃強度が高く好ましい。
【００１５】
本発明の芳香族ポリアミド短繊維集束体の単繊維繊度は、０．１〜５．５ｄｔｅｘ、好ましくは０．３ｄｔｅｘ〜２．５ｄｔｅｘの範囲である。０．１ｄｔｅｘ未満の場合は製糸技術上困難な点が多く、断糸や毛羽が発生して良好な品質の繊維を安定して生産することが困難になるだけでなく、コストも高くなるため好ましくない。一方、５．５ｄｔｅｘを超えると繊維の機械的物性、特に強度低下が大きくなり、かつ繊維強化樹脂成形体とした時に、成形体中に均一に繊維を分散させることが困難となるため好ましくない。
【００１６】
本発明の芳香族ポリアミド短繊維集束体の繊維集束剤（以後集束剤と略称する場合がある）の一成分として使用するポリウレタン樹脂は１００％モジュラスが０．１〜１０ＭＰａであることが必要である。０．１ＭＰａ未満であると強度が低下し好ましくない。又１０ＭＰａを超える場合は柔軟性が低下し特定長にカット切断時バラけ易くなり好ましくない。好ましくは０．５〜５ＭＰａ、より好ましくは０．５〜３．０ＭＰａである。
【００１７】
又ポリウレタンの破断伸度は２００％以上であることが好ましい。２００％未満であれば特定長にカット切断時バラけ易くなり好ましくない。好ましくは５００％以上、より好ましくは６００％以上である。
又ポリウレタンの分解温度は２７０℃以上が好ましい。分解温度が２７０℃未満の場合は、ポリアミド系樹脂と混練・溶融させる工程において樹脂の分解が起こり、その結果、繊維強化樹脂成形体の機械的強度を低下させる為好ましくない。
【００１８】
芳香族ポリアミド短繊維に付着させる集束剤としてのポリウレタン樹脂としては、主鎖にエーテル結合を含むポリウレタン樹脂が好ましい。ポリウレタン樹脂は、イソシアネート基とアルコール基との縮重合物であり、主鎖にエーテル結合を含むとは、即ちアルコール基を持つ化合物としてポリエーテルポリオールを用いて製造されたポリウレタン樹脂のことを言う。
【００１９】
ポリエーテルポリオールとしては、例えばエチレングリコール、ジエチレングリコール、トリエチレングリコール、プロピレングリコール、トリメチレングリコール、１，３−ブタンジオール、１，４−ブタンジオール、１，６−ヘキサンジオール、ネオペンチルグリコール、グリセリン、トリメチロールエタン、トリメチロールプロパン、ソルビトール、しょ糖、アコニット糖、トリメリット酸、ヘミメリット酸、燐酸、エチレンジアミン、ジエチレントリアミン、トリイソプロパノールアミン、ピロガロール、ジヒドロキシ安息香酸、ヒドロキシフタル酸、１，２，３−プロパントリチオール等の活性水素原子を少なくとも２個有する化合物の１種又は２種以上を開始剤としてエチレンオキサイド、プロピレンオキサイド、ブチレンオキサイド、スチレンオキサイド、エピクロルヒドリン、テトラヒドロフラン、シクロヘキシレン等のモノマーの１種又は２種以上を常法により付加重合したものが挙げられる。
【００２０】
ポリウレタン樹脂の製造に用いられるポリオール成分としては、前記のポリエーテルポリオール以外に、ポリエステルポリオール、ポリカーボネートポリオール、ポリアクリレートポリオール、ポリアセタールポリオール、ポリエステルアミドポリオール等が挙げられるが、本発明の芳香族ポリアミド短繊維には、理由は明確ではないが、繊維との界面接着性、短繊維の集束性、樹脂溶融時の繊維分散性、繊維強化樹脂成形体の機械的特性の点で、ポリエーテルポリオールを配合したポリウレタン樹脂が最適である。
【００２１】
本発明の集束剤のもう一方の成分として使用するカチオン活性剤としては、親水基がプラスに帯電した界面活性剤であればいずれの活性剤を用いても良く、例えば、第１級アミン塩、第２級アミン塩、第３級アミン塩（以下まとめてアミン塩型活性剤と称する）、第４級アンモニウム塩などが挙げられる。また、高級脂肪族アミン及び脂肪酸アミドのエチレンオキサイド付加物も、非イオン活性剤ではあるが幾分カチオン的性質を持ち使用できる。
【００２２】
ここでアミン塩型活性剤とは、それぞれ第１級アミン、第２級アミン、第３級アミンを塩酸、硝酸、蟻酸、酢酸、燐酸、乳酸等の酸で中和して生成されるものであり、アミンの具体例としては、メチルアミン、ジメチルアミン、トリメチルアミン、ラウリルアミン、ステアリルアミン等のアルキルアミン類、メタノールアミン、エタノールアミン等のアルコールアミン類、エチレンジアミン、ジエチレントリアミン等のポリエチレンアミン類、高級アルキルアミンのエチレンオキサイド付加物、高級アルキルアミンのエチレンオキサイド／プロピレンオキサイド付加物、Ｎ，Ｎ−ジエチルエチレンジアミン、アミノエチルエタノールアミン、ピリジン、モルホリン、グアニジン、ヒドラジン、ピペラジン等が例示される。
【００２３】
第４級アンモニウム塩とは、第３級アミンとアルキル化剤の反応によってつくられ、具体的には、ラウリルトリメチルアンモニウム塩酸塩等のアルキルトリメチルアンモニウム塩、ラウリルジメチルエチルアンモニウム臭素酸塩等のアルキルジメチルエチルアンモニウム塩、ラウリルジメチルベンジルアンモニウム塩酸塩、セチルジメチルベンジルアンモニウム塩酸塩等のアルキルジメチルベンジルアンモニウム塩、ラウリルピリジニウム塩酸塩、セチルピリジニウム塩酸塩、セチルピリジニウム臭素酸塩、ステアラミドメチルピリジニウム塩酸塩等のアルキルピリジニウム塩、ラウリルジメチルヒドロキシエチルアンモニウム硝酸塩等のアルキルジメチルヒドロキシエチルアンモニウム塩、ラウリルヒドロキシエチルイミダゾリニウムエトサルフェート等のアルキルヒドロキシエチルイミダゾリニウム塩等が例示される。
【００２４】
上記カチオン活性剤を用いる事により、高度に集束した芳香族ポリアミド短繊維集束体の切断端面の帯電を防止でき、それにより、一般的に梱包に用いられるポリ袋との接触により静電気が発生したり、ポリ袋へ短繊維集束体が貼りつく現象を防ぐ事が可能となる。そのメカニズムは明らかではないが、芳香族ポリアミド短繊維集束体の切断端面はマイナスに帯電している事から、カチオン活性剤を混合したウレタン樹脂を繊維集束体の表面及び内部に存在させる事で帯電中和が起きたものと思われる。
又カチオン活性剤はアミド結合やウレタン結合との親和性が高くアラミド繊維の帯電防止とともにブリードしにくい効果も有している。
【００２５】
本発明における（Ａ）ポリウレタン樹脂と（Ｂ）カチオン活性剤からなる集束剤の配合比は、重量比で、（Ａ）／（Ｂ）＝８５／１５〜９９／１、好ましくは９０／１０〜９７／３の範囲である。カチオン活性剤の配合比が集束剤全重量中１５％を超えると、均一な水溶液を得る事が困難な場合があり、混合水溶液を作成しない場合でも、得られる繊維強化熱可塑性樹脂組成物の機械的特性が低下する為好ましくない。また、カチオン活性剤の配合比が集束剤全重量中１％未満の場合、後述の集束剤付着量が多い場合でも十分な帯電防止性を得ることができず、取扱性が低下する為好ましくない。
【００２６】
また、本発明における集束剤の付着量は、芳香族ポリアミド短繊維の全重量に対して１〜２０重量％、好ましくは２〜１９重量％、更に好ましくは３〜１８重量％である。付着量が１重量％未満の場合、短繊維の集束性が不十分となり、ハンドリング性が悪化したり、樹脂ペレットと混合する工程において容易に短繊維集束体が開繊し、繊維塊状物が発生するなどの問題が生じ、また、付着量が２０重量％を超えると、製造が困難となるため好ましくない。
【００２７】
また、本発明の目的を阻害しない範囲で、集束剤に難燃剤、耐光剤、紫外線吸収剤、酸化防止剤、防錆剤、抗菌剤、顔料、シランカップリング剤、無機系微粒子などの機能剤を包含してもよく、また、繊維製造工程で付与する処理剤（油剤など）を除去せずそのまま使用してもよい。
【００２８】
芳香族ポリアミド短繊維に、前記ポリウレタン樹脂及びカチオン活性剤を付与する方法としては、混合水溶液処理剤として該処理剤溶液を満たした液浴に浸漬する方法、走行する糸に集束剤水溶液を付与した駆動ローラーを接触させる方法等が挙げられる。当然ながら、繊維製造工程中で付与しても良い。又ポリウレタンのみで処理付着させた後にスプレー等の方法によりカチオン活性剤を付与する事も可能である。その方法には制限は無く、実質的にカット短繊維化した時、切断断面が円柱状の繊維集束体が得られるいかなる手法を用いてもよい。
【００２９】
集束剤を付与した芳香族ポリアミド繊維集束体の乾燥方法としては、加熱した金属ロール等に接触させる方法、非接触のヒーター中に通す方法、高温のスチームを付与する方法等が挙げられる。また、円柱形状の短繊維集束体を得やすくする為に、乾燥工程の前に円形のノズルガイドを通したり、円柱状の穴を有する加熱された金型に通しても良い。いずれの方法を用いる場合でも温度は１２０℃〜２００℃、滞留時間０．０５〜１０分の条件で乾燥させるのが好ましいが、集束剤水溶液の付着量に応じて適宜調整した上で条件は設定することが必要である。
【００３０】
またカットの方法としては、芳香族ポリアミド繊維集束体の切断が可能ないずれのカッターを用いてカットしてもよく、具体的にはロータリーカッター、ギロチンカッター等を用いてカットすればよい。
【００３１】
本発明の芳香族ポリアミド短繊維集束体の繊維長は０．５〜１２ｍｍ、好ましくは１〜１０ｍｍである。繊維長が０．５ｍｍ未満の場合には、複数本の単繊維が集束した、実質的に円柱状の短繊維を得る事が困難となり、また１２ｍｍを超える場合には、マトリックス樹脂と溶融混合する際に単繊維同士が絡み合い、分散不良となりやすい為好ましくない。
【００３２】
本発明の芳香族ポリアミド短繊維とポリアミド系樹脂とを複合する事により、製造時の取扱性が良好で、成形体中で繊維が均一に分散・配置され、機械的強度にも優れた芳香族ポリアミド繊維強化樹脂成形体を提供する事ができる。
【実施例】
【００３３】
以下、実施例により本発明をさらに詳細に説明する。なお、実施例で用いた評価方法は下記の通りである。
【００３４】
（１）ポリウレタン樹脂１００％モジュラス、破断伸度
ＪＩＳ  Ｋ７３１１に準じて測定した。
【００３５】
（２）集束剤付着量
メタノール／アセトン＝１／１の混合溶媒中に一定重量の短繊維集束体を投入し、８０℃で１時間ソックスレー抽出した後の重量から、下記式を用いて算出した。また、繊維用油剤が付着した糸に処理剤を付与する場合は、繊維用油剤の付着量を差し引いて算出した。
（集束剤付着量）＝｛（抽出前の短繊維集束体重量）−（抽出後の短繊維重量）｝／
（抽出後の短繊維重量）× １００  （％）
【００３６】
（３）短繊維集束体切断断面の扁平度
短繊維集束体の切断断面の長径（ａ）と短径（ｂ）を計測し、下記式を用いて算出した。
（切断断面扁平度）＝  ａ／ｂ
２０ケの平均値で算出した。
【００３７】
（４）短繊維集束体の帯電防止性
後述の方法で作成した３ｍｍ長の短繊維集束体（１）５ｇを標準状態下で２４時間設置した後、ポリエチレン製樹脂シート上に隙間なく敷き、上から厚さ１ｍｍのポリエチレン樹脂フィルムを当てがい短繊維集束体と接触させた後、ゆっくりと引き上げた時にフィルムに付着した短繊維集束体の数から下記の基準で判定した。
◎：付着した短繊維集束体が１０本未満
△：付着した短繊維集束体が１０〜２９本
×：付着した短繊維集束体が３０本以上
【００３８】
（５）樹脂成形体中の繊維分散性
後述の方法で作成したストランドペレット（２）を、１０ｃｍ角の金型内に隙間無く、ペレット同士が重ならないように敷き詰めた後、２６０℃で圧縮成形して得た厚さ２ｍｍの成形体を目視で観察し、繊維の分散状態を下記の基準で判定した。
◎：繊維塊（単繊維同士が絡み合って形成されたもの）が存在しない
△：繊維塊が１〜９箇所存在する
×：繊維塊が１０箇所以上
【００３９】
（６）樹脂成形体の曲げ強度・弾性率
ＡＳＴＭ  Ｄ７９０に準拠して測定した。
【００４０】
（７）樹脂成形体のアイゾット衝撃強度
ＡＳＴＭ  Ｄ２５６に準拠して、ノッチ付サンプルを測定した。
【００４１】
［実施例１］
集束剤の一方成分のポリウレタンとして、（Ａ）ポリエーテル系水系ポリウレタン樹脂（大日本インキ化学工業（株）製「ボンディック８５１０」）、及び、もう一方の帯電防止剤成分としてカチオン活性剤である（Ｂ）ラウリルジメチルヒドロキシエチルアンモニウム塩酸塩を、固形分比率が（Ａ）／（Ｂ）＝９０／１０の重量比となるように配合した後、イオン交換水にて希釈し、固形分濃度を１５重量％に調製した。この処理液に、Ｓ方向に４０回／ｍの撚りを付与した、繊度１６７０ｄｔｅｘ、単繊維本数１０００本のコポリパラフェニレン−３．４’−オキシジフェニレンテレフタルアミド長繊維マルチフィラメント（帝人テクノプロダクツ（株）製、「テクノーラＴ−２００Ｈ」）を連続的に浸漬させ、次いで温度１５０℃の乾燥機に１分間通し、集束剤付着量５．２％の芳香族ポリアミド長繊維マルチフィラメントを得た。次いでこの長繊維マルチフィラメントをギロチンカッターにて長さ３ｍｍにカットし、芳香族ポリアミド短繊維集束体（単に短繊維集束体と呼ぶことがある）（１）を得た。この短繊維集束体の切断断面扁平度は２．４で、短繊維集束体からの単繊維の脱離も見られなかった。
【００４２】
次にポリアミド６６樹脂（旭化成ケミカルズ（株）製「レオナ１３００Ｓ」）中に、前記短繊維集束体を、短繊維集束体配合率がポリアミド６６樹脂全量に対して１５重量％となるように混合し、８０℃に加温したタンブラー中で２時間撹拌させた直後に２８０℃に加温した二軸押出機に導入し、混練押出した後にカットして、ストランドペレット（２）を得た。更にこのペレットを用いて、成形温度２６０℃、金型温度８０℃で射出成形を行い、所定形状の芳香族ポリアミド繊維強化樹脂成形体（３）を得た。
この短繊維集束体（１）、ストランドペレット（２）、及び繊維強化樹脂成形体（３）について、短繊維集束体の作製条件を表１に、また、前記測定法（４）〜（７）に示した諸特性を表２に示した。
【００４３】
［実施例２］
実施例１において、（Ａ）と（Ｂ）の配合比を、（Ａ）／（Ｂ）＝９７／３とした以外は実施例１と同様に実施し、集束剤付着量５．０％の芳香族ポリアミド短繊維集束体（１）を得た。この短繊維集束体の切断断面扁平度は２．２で、短繊維集束体からの単繊維の脱離も見られなかった。
この短繊維集束体を用いて、実施例１と同様の方法にてストランドペレット（２）、及び繊維強化樹脂成形体（３）を得た。
この短繊維集束体（１）、ストランドペレット（２）、及び繊維強化樹脂成形体（３）について、短繊維集束体の作製条件を表１に、また、前記測定法（４）〜（７）に示した諸特性を表２に示した。
【００４４】
［実施例３］
実施例１において、（Ｂ）成分を、ラウリルジメチルヒドロキシエチルアンモニウム硝酸塩とした以外は実施例１と同様に実施し、集束剤付着量５．５％の芳香族ポリアミド短繊維集束体（１）を得た。この短繊維集束体の切断断面扁平度は２．４で、短繊維集束体からの単繊維の脱離も見られなかった。
この短繊維集束体を用いて、実施例１と同様の方法にてストランドペレット（２）、及び繊維強化樹脂成形体（３）を得た。
この短繊維集束体（１）、ストランドペレット（２）、及び繊維強化樹脂成形体（３）について、短繊維集束体の作製条件を表１に、また、前記測定法（４）〜（７）に示した諸特性を表２に示した。
【００４５】
［実施例４］
実施例１において、（Ａ）成分を、ポリエーテル系水系ポリウレタン樹脂（大日本インキ化学工業（株）製「ボンディック１９４０ＮＥ」）とした以外は実施例１と同様に実施し、集束剤付着量６．０％の芳香族ポリアミド短繊維集束体（１）を得た。この短繊維集束体の切断断面扁平度は１．７で、短繊維集束体からの単繊維の脱離も見られなかった。
この短繊維集束体を用いて、実施例１と同様の方法にてストランドペレット（２）、及び繊維強化樹脂成形体（３）を得た。
この短繊維集束体（１）、ストランドペレット（２）、及び繊維強化樹脂成形体（３）について、短繊維集束体の作製条件を表１に、また、前記測定法（４）〜（７）に示した諸特性を表２に示した。
【００４６】
［比較例１］
実施例１において、（Ａ）と（Ｂ）の配合比を、（Ａ）／（Ｂ）＝９９．５／０．５とした以外は実施例１と同様に実施し、集束剤付着量４．８％の芳香族ポリアミド短繊維集束体（１）を得た。この短繊維集束体の切断断面扁平度は２．２で、短繊維集束体からの単繊維の脱離も見られなかった。
この短繊維集束体を用いて、実施例１と同様の方法にてストランドペレット（２）、及び繊維強化樹脂成形体（３）を得た。
この短繊維集束体（１）、ストランドペレット（２）、及び繊維強化樹脂成形体（３）について、短繊維集束体の作製条件を表１に、また、前記測定法（４）〜（７）に示した諸特性を表２に示した。
【００４７】
［比較例２］
実施例１において、（Ａ）と（Ｂ）の配合比を、（Ａ）／（Ｂ）＝８０／２０とした以外は実施例１と同様に実施し、集束剤付着量７．５％の芳香族ポリアミド短繊維（１）を得た。この短繊維集束体の切断断面扁平度は１．５で、短繊維集束体からの単繊維の脱離（バラけ）も見られなかった。
この短繊維集束体を用いて、実施例１と同様の方法にてストランドペレット（２）、及び繊維強化樹脂成形体（３）を得た。
この短繊維集束体（１）、ストランドペレット（２）、及び繊維強化樹脂成形体（３）について、短繊維集束体の作製条件を表１に、また、前記測定法（４）〜（７）に示した諸特性を表２に示した。
【００４８】
［比較例３］
実施例１において、（Ｂ）成分を、ラウリルサルフェートカリウム塩とした以外は実施例１と同様に実施し、集束剤付着量５．５％の芳香族ポリアミド短繊維集束体（１）を得た。この短繊維集束体の切断断面扁平度は１．９で、短繊維集束体からの単繊維の脱離も見られなかった。
この短繊維集束体を用いて、実施例１と同様の方法にてストランドペレット（２）、及び繊維強化樹脂成形体（３）を得た。
この短繊維集束体（１）、ストランドペレット（２）、及び繊維強化樹脂成形体（３）について、短繊維集束体の作製条件を表１に、また、前記測定法（４）〜（７）に示した諸特性を表２に示した。この短繊維集束体は帯電防止性が劣り塊り状になり分散性が悪かった。
【００４９】
［比較例４］
実施例１において、（Ｂ）成分を、ラウリルアルコールのエチレンオキサイド１０モル付加物とした以外は実施例１と同様に実施し、処理剤付着量５．５％の芳香族ポリアミド短繊維集束体（１）を得た。この短繊維の切断断面扁平度は２．０で、短繊維束からの単繊維の脱離も見られなかった。
この短繊維集束体を用いて、実施例１と同様の方法にてストランドペレット（２）、及び繊維強化樹脂成形体（３）を得た。
この短繊維集束体（１）、ストランドペレット（２）、及び繊維強化樹脂成形体（３）について、短繊維集束体の作製条件を表１に、また、前記測定法（４）〜（７）に示した諸特性を表２に示した。この短繊維集束体は帯電防止性が劣り塊り状になり分散性が悪かった。
【００５０】
［比較例５］
実施例１において、カチオン活性剤を用いないこと以外は同様に行った。この短繊維集束体は帯電防止性が劣り塊り状になり分散性が悪く又繊維強化樹脂成形体の強度は劣るものであった。
【００５１】
［比較例６］
実施例１においてポリウレタンとしてボンディック１９８０ＮＥを用いたこと以外は同様に行った。得られた短繊維集束体は集束性が悪く（バラけ）絡まり易く繊維の均一分散が悪く又繊維強化樹脂成形体の強度は劣るものであった。
【００５２】
【表１】
2009263814.tif 000002
【００５３】
【表２】
2009263814.tif 000003
【産業上の利用可能性】
【００５４】
本発明の芳香族ポリアミド短繊維集束体を熱可塑性樹脂、特にポリアミド樹脂に添加することにより得られる芳香族ポリアミド繊維強化ポリアミド系樹脂成形体は、曲げ剛性、曲げ強度に優れ、自動車部品、携帯機器の筐体、摺動材などの用途に好適に使用できる。